(57)【特許請求の範囲】
【請求項１】
製錬容器において金属含有材料を製錬し、かつ溶融金属を生産する溶融浴に基づくプロセスの始動方法であって、前記製錬容器の製錬チャンバが、炉床（１）と、前記炉床（１）から上方に延びる側壁（４）とを有し、前記側壁（４）は、少なくともその下部部分に水冷要素を含み、前記製錬容器が、（ａ）前炉（５）と、（ｂ）前記製錬チャンバおよび前記前炉（５）を相互連結する前炉連結部（６）とを含み、前記方法が、
（ａ）前記製錬チャンバが最初は空の状態であり、装入量の高温金属を前記前炉（５）から前記製錬チャンバの中に供給するステップと、
（ｂ）前記高温金属の装入完了後、前記製錬チャンバの中に固体の炭素質材料および酸素含有ガスを供給し、前記炭素質材料を点火して前記製錬チャンバおよび高温金属を加熱し、溶融スラグを形成して、その後その溶融スラグの量を増大させるステップであって、前記高温金属および前記溶融スラグが前記製錬チャンバ内の溶融浴を形成する、ステップと、
（ｃ）金属含有材料を前記溶融浴の中に供給して、金属含有材料を溶融金属に製錬するステップと、
を含むことを特徴とし、
さらに、前記ステップ（ｂ）の間に、前記溶融浴の温度を、次の２項、すなわち、
（ｉ）前記溶融浴内の温度の指標を得るために、前記溶融浴と接触する水冷要素の熱流束を監視することと、
（ｉｉ）前記製錬チャンバの中への熱入力を調整するために、かつ、それによって、前記浴温度が、製錬プロセスの始動シーケンスを中断させるような前記水冷要素における高い熱流束を惹起しないように前記溶融浴の温度を制御するために、前記水冷要素の熱流束に関係する固体の炭素質材料および／または酸素含有ガスの供給流量を調整することと、
によって制御するステップを含む、ことを特徴とする方法。
【請求項２】
請求項１に記載の方法において、前記製錬チャンバと、前記前炉（５）と、前記前炉連結部（６）とを予熱するステップを含む、ことを特徴とする方法。
【請求項３】
請求項１に記載の方法において、前記炉床（１）と、前記前炉（５）と、前記前炉連結部（６）との平均表面温度が１０００℃を超えるように、前記炉床（１）と、前記前炉（５）と、前記前炉連結部（６）とを予熱するステップを含む、ことを特徴とする方法。
【請求項４】
請求項１に記載の方法において、前記炉床（１）と、前記前炉（５）と、前記前炉連結部（６）との平均表面温度が１２００℃を超えるように、前記炉床（１）と、前記前炉（５）と、前記前炉連結部（６）とを予熱するステップを含む、ことを特徴とする方法。
【請求項５】
請求項１乃至４の何れか一項に記載の方法において、ステップ（ａ）が、前記高温金属の高さレベルが前記前炉連結部（６）の頂部の少なくとも約１００ｍｍ上部に位置するように、十分な高温金属を供給するステップを含む、ことを特徴とする方法。
【請求項６】
請求項１に記載の方法において、前記製錬チャンバの中への高温金属の装入を完了した後、前記製錬チャンバ内に熱を発生させるために、気体燃料または液体燃料と酸素含有ガスとを、溶融金属上部のガス空間の中に、ある長さの時間、注入するステップを含む、ことを特徴とする方法。
【請求項７】
請求項１に記載の方法において、ステップ（ｂ）が、溶融スラグの形成を促進するため、前記製錬チャンバの中にフラックス材料を供給するステップを含む、ことを特徴とする方法。
【請求項８】
請求項１に記載の方法において、スラグあるいはスラグ形成剤を注入するステップを含む、ことを特徴とする方法。
【請求項９】
請求項１に記載の方法において、ステップ（ｂ）の過程の間の任意の時点において、前記金属含有材料を前記溶融浴の中に供給するステップ（ｃ）を開始するステップを含む、ことを特徴とする方法。
【請求項１０】
請求項１に記載の方法において、前記溶融浴に基づくプロセスが、次のステップ、すなわち、
（ａ）炭素質材料、および固体または溶融状態の金属含有材料を前記溶融浴の中に供給し、反応ガスを発生させ、金属含有材料を製錬して、前記溶融浴内に溶融金属を生産するステップと、
（ｂ）前記浴から放出される可燃ガスを浴上部で燃焼するために酸素含有ガスを前記製錬チャンバの中に供給して、浴内の製錬反応のための熱を発生させるステップと、
（ｃ）溶融材料の熱搬送液滴および飛沫であって、前記製錬チャンバの頂部空間内の燃焼領域の中に投入された時に加熱され、その後、前記浴の中に落下して戻る液滴および飛沫を作出するために、ガスの湧昇によって前記浴から上方への溶融材料の顕著な動きを生成するステップであって、それによって、前記液滴および飛沫は熱を下向きに前記浴の中に伝送し、その熱はそこで前記金属含有材料の製錬に用いられる、ステップと、
を含むことを特徴とする方法。
【請求項１１】
請求項１に記載の方法において、この方法の少なくとも早期部分の間の溶融浴の温度の指標とするために、前記製錬容器の下部部分における水冷要素の熱流束を利用すること、および、臨界熱流束のレベルを超えて方法を中断することを避けるように始動の間の前記溶融浴の温度を制御するために、酸素含有ガスおよび／または炭素質材料の前記製錬容器の中への注入流量を調整すること、を含むことを特徴とする方法。
【発明の詳細な説明】
【技術分野】
【０００１】
本発明は、金属含有材料の製錬プロセスの始動方法に関する。
【０００２】
「金属含有材料」という用語は、本明細書においては、固体の原材料および溶融原材料を含むものと理解される。また、この用語は、部分的に還元された金属含有材料をもその範囲内に含む。
【０００３】
本発明は、それ以外を排除するわけではないが、特に、製錬容器において金属含有原材料から溶融金属を生産するための溶融浴に基づく製錬プロセスの始動方法に関する。この製錬容器は、溶融浴内におけるガスの生成によって生じる強い浴／スラグの噴き上げを有し、この場合、このガスの生成は、少なくとも部分的には、溶融浴の中への炭素質材料の脱揮発成分の結果である。
【０００４】
本発明は、それ以外を排除するわけではないが、特に、鉄鉱石のような鉄を含む材料を製錬して溶融鉄を生産するプロセスの始動方法に関する。
【０００５】
本発明は、それ以外を排除するわけではないが、特に、金属含有材料を製錬するための製錬チャンバを含む製錬容器における製錬プロセスの始動方法に関する。
【背景技術】
【０００６】
既知の溶融浴に基づく製錬プロセスは、一般的にＨＩｓｍｅｌｔプロセスと呼称され、本出願人の名前における相当数の特許および特許出願に記載されている。
【０００７】
溶融浴に基づく別のもう１つの製錬プロセスが、以下、「ＨＩｓａｒｎａ」プロセスと呼称される。ＨＩｓａｒｎａプロセスおよび装置は、本出願人の名前における国際出願ＰＣＴ／ＡＵ９９／００８８４号明細書（国際公開第００／０２２１７６号パンフレット）に記載されている。
【０００８】
ＨＩｓｍｅｌｔプロセスおよびＨＩｓａｒｎａプロセスは、特に、鉄鉱石または他の鉄を含む材料からの溶融鉄の生産に関係している。
【０００９】
溶融鉄の生産に関して、ＨＩｓｍｅｌｔプロセスは、次のステップを含む。すなわち、
（ａ）製錬容器の製錬チャンバ内に溶融鉄およびスラグの浴を形成するステップと、
（ｂ）その浴の中に、（ｉ）通常微粉粒体の形態の鉄鉱石、および（ｉｉ）鉄鉱石の原材料の還元剤並びにエネルギー源として作用する固体の炭素質材料、通常石炭、を注入するステップと、
（ｃ）その浴中において鉄鉱石を鉄に製錬するステップと、
である。
【００１０】
「製錬」という用語は、本明細書においては、溶融金属を生産するために金属酸化物を還元する化学反応が行われる熱的処理を意味すると理解される。
【００１１】
ＨＩｓｍｅｌｔプロセスにおいては、金属含有材料と固体の炭素質材料との形態の固体の原材料が、キャリアガスと共に、複数本のランスから溶融浴の中に注入される。このランスは、固体の原材料の少なくとも一部分を製錬チャンバの底部における金属層の中に供給するために、製錬容器の側壁を貫通して容器の下部領域の中に下向きかつ内向きに延び込むように、垂直に対して傾斜している。固体の原材料およびキャリアガスは、溶融浴に貫入して、溶融金属および／またはスラグを浴の表面上部の空間内に飛散させ、遷移域を形成する。溶融浴から放出される反応ガスを容器の上部領域において後燃焼させるため、酸素含有ガス、通常酸素富化空気または純酸素の送風を、下向きに延びるランスから、容器の製錬チャンバの上部領域に中に注入する。遷移域においては、溶融金属および／またはスラグの上昇しその後降下する液滴または飛沫または流れの好ましい集合体が存在し、これが、浴上部において反応ガスの後燃焼によって生じる熱エネルギーを浴に伝達する効果的な媒体になる。
【００１２】
通常、溶融鉄生産の場合に酸素富化空気を使用する時には、それは、１２００℃程度の温度で供給され、熱風炉で生成される。常温の工業用純酸素を使用する場合は、通常、それは周囲大気温度またはそれに近い温度で供給される。
【００１３】
製錬容器内で反応ガスの後燃焼から生じるオフガスは、オフガスダクトを通して製錬容器の上部領域から排除される。
【００１４】
製錬容器は、下部炉床の耐火物内張り部分と、容器の側壁および屋根における水冷パネルとを含み、水は、連続回路においてパネルを通して連続的に循環される。
【００１５】
ＨＩｓｍｅｌｔプロセスは、単一のコンパクトな容器における製錬によって、大量の溶融鉄、通常少なくとも０．５Ｍｔ／年の生産を可能する。
【００１６】
ＨＩｓａｒｎａプロセスは、（ａ）製錬チャンバと、固体の原材料および酸素含有ガスを製錬チャンバの中に注入するためのランスとを含む製錬容器であって、溶融金属およびスラグの浴を含有するのに適した製錬容器と、（ｂ）金属含有原材料を予備処理するための製錬サイクロンであって、製錬容器の上部にそれと直接連絡するように配置される製錬サイクロンとを含む製錬装置において実施される。
【００１７】
「製錬サイクロン」という用語は、本明細書においては、通常垂直円筒型のチャンバを画定する容器であって、そのチャンバに供給される原材料がチャンバの垂直の中心軸の回りの径路内に動くと共に、金属含有原材料を少なくとも部分的に溶融するのに十分な高い運転温度に耐え得るように構成される容器を意味すると理解される。
【００１８】
ＨＩｓａｒｎａプロセスの一形態においては、炭素質の原材料（通常石炭）と、場合によってはフラックス（通常焼成石灰石）とが、製錬容器の製錬チャンバ内の溶融浴の中に注入される。炭素質材料は、還元剤源およびエネルギー源として供給される。場合によってはフラックスと混合される鉄鉱石のような金属含有原材料は、製錬サイクロンの中に注入され、その中で、加熱されると共に部分的に溶融されかつ部分的に還元される。この溶融し、部分的に還元された金属含有材料は、製錬サイクロンから製錬容器内の溶融浴の中に下向きに流下し、その浴内において溶融金属に製錬される。溶融浴内で生成される高温の反応ガス（通常、ＣＯ、ＣＯ２、Ｈ２およびＨ２Ｏ）は、製錬チャンバの上部部分において酸素含有ガス（通常工業等級の酸素）によって部分燃焼される。後燃焼によって発生した熱は、溶融浴の中に落下する上部部分内の溶融液滴に伝達されて浴の温度を維持する。部分燃焼した高温の反応ガスは、製錬チャンバから上方に流れて、製錬サイクロンの底部に流入する。酸素含有ガス（通常工業等級の酸素）が羽口から製錬サイクロンの中に注入される。この羽口は、水平面内のサイクロン状の渦巻パターン、すなわち製錬サイクロンのチャンバの垂直の中心軸の回りの渦巻パターンを生成するような態様に配置される。この酸素含有ガスの注入によって、製錬容器ガスのさらなる燃焼が惹起され、非常に高温の（サイクロン状の）フレームが生じる。通常微粉粒体の形態の流入金属含有原材料は、製錬サイクロンの羽口からこのフレームの中に空気搬送方式で注入され、急速に加熱されると共に、部分的に溶融され、それに部分的な還元（およそ１０〜２０％の還元）が伴う。この還元は、ヘマタイトの熱分解と、製錬チャンバからの反応ガス中のＣＯ／Ｈ２の還元作用とによるものである。高温の部分溶融された金属含有原材料は、サイクロン状の渦巻作用によって製錬サイクロンの壁面上に外向きに吹き付けられ、前記のように、製錬容器のチャンバにおける製錬のために製錬容器の中に下向きに流下する。
【００１９】
ＨＩｓａｒｎａプロセスの上記の形態の正味の効果は２段階の向流プロセスである。金属含有原材料は、製錬容器から流出する反応ガス（酸素含有ガスの添加を伴う）によって加熱され、かつ部分的に還元されて、製錬容器の中に下向きに流下し、製錬容器の製錬チャンバ内において溶融鉄に製錬される。一般的な意味において、この向流配置は生産性およびエネルギー効率を増大させる。
【００２０】
ＨＩｓｍｅｌｔプロセスおよびＨＩｓａｒｎａプロセスは、製錬容器内の溶融浴の中への、水冷の固体注入ランスによる固体の注入を含む。
【００２１】
さらに、両プロセスの重要な一特徴は、プロセスが、金属含有材料製錬用の製錬チャンバと、前炉連結部によって製錬チャンバに連結される前炉であって容器からの金属生産物の連続的な流出を可能にする前炉とを含む製錬容器において操作されるという点である。前炉は、溶融金属充満サイホンシールとして作動し、溶融金属が生産されるにつれて、余剰の溶融金属を製錬容器から自然に「溢流（ｓｐｉｌｌ）」させる。これによって、製錬容器の製錬チャンバ内における溶融金属の高さレベルを知ることができ、それを小さい公差の範囲内に制御できる−これはプラントの安全にとって必須である。溶融金属のレベルは、製錬チャンバの中に延び込む固体注入ランスのような水冷要素の下部に（常に）安全な間隔を保持しなければならず、そうしないと水蒸気爆発の可能性が生じる。前炉が、ＨＩｓｍｅｌｔプロセスおよびＨＩｓａｒｎａプロセス用の製錬容器の固有の一部分と考えられるのはこの理由からである。
【００２２】
「前炉」という用語は、本明細書においては、製錬容器の一チャンバを意味すると理解される。このチャンバは、大気に開放される製錬容器のチャンバであって、流路（本明細書においては「前炉連結部」と呼称する）を介して製錬容器の製錬チャンバに連結され、標準的な運転条件においては、そのチャンバの中に溶融金属を含み、その場合、前炉連結部は溶融金属で完全に充満されている。
【００２３】
製錬容器におけるＨＩｓｍｅｌｔプロセスおよびＨＩｓａｒｎａプロセス両者の正規の始動は、次のステップを含む。すなわち、
１．（名目上は空の）製錬容器の下部部分であって前炉チャンバおよび前炉連結部を含む部分の耐火物を予熱するステップと、
２．外部で用意した高温金属を、前炉から、金属の高さレベルが前炉連結部の頂部の少なくとも約１００ｍｍ上部に位置するような量において製錬容器の中に注入するステップと、
３．場合によっては、製錬チャンバ内に熱を発生させるため、（天然ガスまたはＬＰＧのような）燃料ガスおよび酸素含有ガスを、金属浴の上部のガス空間の中に、一定時間、注入するステップと、
４．装入金属を加熱すると共にスラグの形成を開始してスラグ量を増大させる目的で、石炭（好ましくはフラックスの添加を含めて）および酸素含有ガスの連続的な注入を開始し、その後その注入を継続するステップと、
５．場合によっては、スラグの形成をさらに加速するために、破砕スラグ、および／または、珪砂／ボーキサイト＋石灰／ドロマイトフラックスのようなスラグ形成剤を注入するステップと、
６．正常な製錬運転を開始するため、（石炭およびフラックスと共に）鉄鉱石のような鉄を含む材料の注入を開始するステップと、
を含む。
【００２４】
本出願人の実際的な経験によれば、上記の始動シーケンスを注意深く制御しないと、このシーケンスによって、製錬容器の下部部分における水冷パネルのような水冷要素上に、過度に高い熱流束―通常５００ｋＷ／ｍ２より大きい熱流束―が容易に生じ得ることが示されている。
【００２５】
この説明目的のため、「下部部分」という用語は、露出した水冷要素（プラントが運転状態である場合には、通常固化したスラグ層で被覆されている）であって、プラントが「小型の」工業規模（例えば６ｍのＨＩｓｍｅｌｔ容器）である場合には、製錬容器内部の全水冷要素の底部２〜２．５ｍ（垂直）の範囲内の水冷要素を意味すると理解される。さらに小型のプラント（例えば２．５ｍのＨＩｓａｒｎａパイロットプラント）の場合には、この間隔距離は比例的に低減されて、約１〜１．５ｍになるであろう。逆に、非常に大型のプラント（例えば８ｍのＨＩｓｍｅｌｔ容器）の場合には、この間隔距離は約２．５〜３ｍに増大するであろう。
【００２６】
本明細書においては、「露出した」水冷要素は次のような要素を意味すると理解される。すなわち、
（ｉ）プラントが正常に運転されている場合、溶融金属および／またはスラグによって飛沫噴射される容器の内側の外表面積の少なくとも３０％を有する要素であって、
（ｉｉ）液体相の水への対流熱伝達によって内部から冷却される要素であり、その冷却水は、通常１０〜８０℃および０〜１０バール（ゲージ）の範囲内にあり、かつ、冷却流路内の水の速度は０．５ｍ／ｓを超える、要素を意味する。
【００２７】
製錬容器の下部部分の水冷要素の個々の設計に応じて、熱流束が５００ｋＷ／ｍ２を超えると、プラントを停止することが可能であり、この場合は、始動シーケンスを一時的に強制中断させる。水冷要素は、より高い熱流束（例えば７００〜８００ｋＷ／ｍ２）に耐えるように設計することも可能であるが、これは要素のコストを増大させることになる。水冷要素を５００ｋＷ／ｍ２を超える熱流束に耐えるように設計すると、運転の「枠（ｗｉｎｄｏｗ）」は拡大するが、同じ全体的な論理が当てはまる。
【００２８】
この説明目的のため、「５００ｋＷ／ｍ２」という量は、容器の下部部分における水冷要素の設計最大熱流束を意味すると理解される。但し、本発明は、５００ｋＷ／ｍ２の設計最大熱流束を有する水冷要素に限定されないことが強調される。また、この熱流束の測定は、短時間（＜３０秒）の（測定に関する）変動を排除すると理解される。本明細書において言及される熱流束は３０秒以上にわたる時間平均である。
【００２９】
熱流束が設計最大熱流束を超えた場合の結果としてプラントが停止すると、製錬容器内の金属の想定外の冷却−特に前炉連結部内の金属の冷却−に至る遅れが結果的に生じる。金属がある点を超えて冷却されると、前炉連結部の固化を避けるために、容器を最終出湯することが必要になる。従って、全始動が中断され、全始動シーケンスを、（重大なコストと生産時間の損失とにおいて）再度開始しなければならない。
【００３０】
一般的に、製錬容器の下部部分における水冷要素が可能性のある高い熱流束に曝露される時間は、水冷要素の底部の列を、（主として）スラグ飛沫噴射および／またはスラグ被覆するのに十分なスラグ層の深さを確立するために必要な時間に限定される。一旦、スラグ飛沫噴射されまたはスラグ被覆されると、この水冷要素は、適度の厚さ（＞１０ｍｍ）のスラグ固化層を形成し、熱流束は大幅に低いレベル（通常＜２００〜２５０ｋＷ／ｍ２）に低下する。
【００３１】
上記の記述は、オーストラリアまたは他国における共通の一般的知識を認めたものと理解されるべきではない。
【発明の概要】
【００３２】
本発明は、次の２点の認識に基づいている。すなわち、（１）本明細書において記述する製錬容器の下部部分における水冷要素の熱流束が、始動シーケンスの早期部分の間の溶融浴の温度の指標になるという点と、（２）この情報を利用して、この難しい始動段階、特に、容器内に十分なスラグがまだない段階の始動シーケンスの部分を通して、臨界的な熱流束のレベルを超えることなく、かつ、製錬プロセスの始動シーケンスを中断することなく、（例えば、酸素含有ガスおよび／または石炭の注入流量の操作によって）溶融浴の温度を制御し、かつ、プロセスを安全に「進行させる」ことが可能であるという点との認識に基づいている。
【００３３】
一般論としては、本発明は、金属含有材料を製錬するための溶融浴に基づくプロセスの始動方法（この用語は「再始動」を含む）であって、この始動方法の少なくとも早期部分の間の溶融浴の温度の指標とするために、製錬容器の下部部分における水冷要素の熱流束を利用すること、および、臨界熱流束のレベルを超えて始動方法を中断することを避けるように始動の間の溶融浴の温度を制御するために、酸素含有ガスおよび／または炭素質材料の製錬容器の中への注入流量を調整すること、を含む始動方法を提供する。
【００３４】
さらに具体的には、本発明は、製錬チャンバを画定すると共に溶融金属を生産する製錬容器における金属含有材料用の溶融浴に基づく製錬プロセスを始動（この用語は「再始動」を含む）する方法であって、次のステップを含む方法を提供する。すなわち、この方法は、ある装入量の高温金属を製錬チャンバの中に供給するステップと、原材料を製錬チャンバの中に供給し、熱を発生させて溶融スラグを形成し、その後製錬チャンバ内の溶融スラグ量を増大させるステップであって、高温金属および溶融スラグが製錬チャンバ内の溶融浴を形成する、ステップと、スラグ量の増大に伴う溶融浴内の温度の指標を得るために溶融浴と接触する容器の側壁の熱流束を監視するステップと、製錬チャンバの中への熱入力を調整するために、かつ、それによって、浴温度が、製錬プロセスの始動シーケンスを中断させるような容器の側壁上における高い熱流束を惹起しないように、溶融浴の温度を制御するために、固体の炭素質材料および／または酸素含有ガス、および場合によっては金属含有材料の製錬チャンバの中への供給流量を調整するステップとを含む方法である。
【００３５】
さらに具体的には、本発明は、金属含有材料を製錬容器内において製錬して、溶融金属を生産するための溶融浴に基づくプロセスの始動方法を提供する。この製錬容器は、（ａ）炉床と、その炉床から上方に延びる側壁とを有する最初は空の製錬チャンバであって、その側壁は、少なくともその下部部分に、水冷パネルのような水冷要素（場合によっては水冷要素の最低レベルに内側に突き出るスラグ帯域冷却器を含む）を含む、製錬チャンバと、（ｂ）前炉と、（ｃ）製錬チャンバおよび前炉を相互連結する前炉連結部とを含み、前記始動方法は、次のステップ、すなわち、
（ａ）ある装入量の高温金属を前炉から製錬チャンバの中に供給するステップと、
（ｂ）高温金属の装入完了後、製錬チャンバの中に固体の炭素質材料および酸素含有ガスを供給し、炭素質材料を点火して製錬チャンバおよび高温金属を加熱し、溶融スラグを形成して、その後溶融スラグの量を増大させるステップであって、高温金属および溶融スラグが製錬チャンバ内の溶融浴を形成する、ステップと、
（ｃ）金属含有材料を溶融浴の中に供給して、金属含有材料を溶融金属に製錬するステップと、
を含み、
さらに、この方法は、ステップ（ｂ）の間および（ｃ）の間に、溶融浴の温度を、次の２項、すなわち、
（ｉ）溶融浴内の温度の指標を得るために、溶融浴と接触する水冷要素の熱流束を監視することと、
（ｉｉ）製錬チャンバの中への熱入力を調整するために、かつ、それによって、浴温度が、製錬プロセスの始動シーケンスを中断させるような水冷要素における高い熱流束を惹起しないように溶融浴の温度を制御するために、水冷要素の熱流束に関係する固体の炭素質材料および／または酸素含有ガス、および場合によっては金属含有材料の供給流量を調整することと、
によって制御するステップを含む。
【００３６】
この方法は、製錬チャンバの中への熱入力を調整するために、かつ、それによって、溶融浴の温度を、（ｉ）スラグ貯留分の形成に伴って、プラントを停止する可能性がある高い熱流束が回避されると共に、（ｉｉ）スラグの流動性／泡立ち／熱伝達問題をもたらす低い浴温度が回避されるような範囲内に制御するために、固体の炭素質材料および酸素含有ガス、および場合によっては金属含有材料の製錬チャンバの中への供給流量を調整するステップを含むことができる。これらの両方の条件が満足されると、（相当量の）金属生産が早期に実現され、主チャンバからの高温金属が前炉連結部に流入するであろう。通常、前炉連結部内に「新しい」高温金属が存在するようになると、プロセスが成功裏に始動されたと見做される。
【００３７】
水冷要素を備えた製錬容器についての上記の説明に関しては、露出要素の表面積の２００〜５００ｋＷ／ｍ２の範囲の熱流束が、前項の段落で述べた温度範囲を示す。この熱流束の範囲の正確な数値的限界はさまざまな範囲の要因に従って変化し得ることが注記される。この要因としては、製錬設備の構造の相違および金属含有材料および他の原材料の相違が含まれるがそれに限定されない。
【００３８】
この方法は、製錬チャンバと、前炉と、前炉連結部とを予熱するステップを含むことができる。
【００３９】
この方法は、容器の炉床と、前炉と、前炉連結部との平均表面温度が１０００℃を超えるように、炉床と、前炉と、前炉連結部とを予熱するステップを含むことができる。
【００４０】
この方法は、容器の炉床と、前炉と、前炉連結部との平均表面温度が１２００℃を超えるように、炉床と、前炉と、前炉連結部とを予熱するステップを含むことができる。
【００４１】
この方法は、高温金属の高さレベルが前炉連結部の頂部の少なくとも約１００ｍｍ上部に位置するように、ステップ（ａ）において十分な高温金属を供給するステップを含むことができる。
【００４２】
この方法は、製錬チャンバの中に高温金属の装入分を供給した後、製錬チャンバ内に熱を発生させるために、（天然ガス、ＬＰＧまたはオイルのような）気体燃料または液体燃料と酸素含有ガスとを、金属上部のガス空間の中に、ある長さの時間、注入するステップを含むことができる。
【００４３】
この方法は、溶融スラグの形成を促進するため、ステップ（ｂ）および（ｃ）において、製錬チャンバの中にフラックス材料を供給するステップを含むことができる。
【００４４】
この方法は、溶融スラグの形成を促進するため、スラグ、あるいは、珪砂／ボーキサイト＋石灰／ドロマイトフラックスのようなスラグ形成剤を注入するステップを含むことができる。
【００４５】
この方法は、ステップ（ｂ）の過程の間の任意の時点において、金属含有材料を溶融浴の中に供給するステップ（ｃ）を開始するステップを含むことができる。
【００４６】
溶融浴に基づく製錬プロセスは、次のステップ、すなわち、
（ａ）炭素質材料、および固体または溶融状態の金属含有材料を溶融浴の中に供給し、反応ガスを発生させ、金属含有材料を製錬して、浴内に溶融金属を生産するステップと、
（ｂ）浴から放出される可燃ガスを浴上部で燃焼するために酸素含有ガスを製錬チャンバの中に供給して、浴内の製錬反応のための熱を発生させるステップと、
（ｃ）溶融材料の熱搬送液滴および飛沫であって、製錬チャンバの頂部空間内の燃焼領域の中に投入された時に加熱され、その後、浴の中に落下して戻る液滴および飛沫を作出するために、ガスの湧昇によって浴から上方への溶融材料の顕著な動きを生成するステップであって、それによって、液滴および飛沫は熱を下向きに浴の中に伝送し、その熱はそこで金属含有材料の製錬に用いられる、ステップと、
を含むことができる。
【００４７】
本発明は、製錬容器において金属含有材料を製錬するための溶融浴に基づくプロセスであって、前記のプロセスの始動（この用語は「再始動」を含む）方法を含むプロセスを提供する。
【００４８】
本発明は、製錬容器において金属含有材料を製錬するためのＨＩｓｍｅｌｔプロセスであって、前記のプロセスの始動（この用語は「再始動」を含む）方法を含むＨＩｓｍｅｌｔプロセスを提供する。
【００４９】
本発明は、製錬容器において金属含有材料を製錬するためのＨＩｓａｒｎａプロセスであって、前記のプロセスの始動（この用語は「再始動」を含む）方法を含むＨＩｓａｒｎａプロセスを提供する。
【００５０】
金属含有材料は任意の適切な材料とすることができる。例えば、金属含有材料を、鉄を含む材料とすることができる。
【００５１】
炭素質材料は任意の適切な材料とすることができる。例えば、炭素質材料を石炭とすることができる。
【００５２】
酸素含有ガスは、空気、酸素または酸素富化空気を含むことができる。
【００５３】
以下、製錬容器における溶融浴に基づく製錬プロセスの、本発明による始動方法の実施形態を、添付の図面を参照して説明する。
【図面の簡単な説明】
【００５４】
【図１】図１は、ＨＩｓｍｅｌｔプロセスに従って溶融金属を生産するための製錬装置の製錬容器の断面図であって、本発明による容器内における製錬プロセスの始動方法の一実施形態の過程の間において容器に溶融金属を供給した後の、容器内における溶融金属の高さレベルを示している。
【図２】図２は、図１に示す製錬容器の断面図であって、本発明による容器内における製錬プロセスの始動方法が成功裏に行われた終期における製錬容器内の溶融金属およびスラグの高さレベルを示している。
【図３】図３は、ＨＩｓａｒｎａプロセスに従って金属含有材料を製錬し、溶融金属を生産するためのＨＩｓａｒｎａ装置の一実施形態の概略図である。
【発明を実施するための形態】
【００５５】
図１および２は、ＨＩｓｍｅｌｔプロセスに従って金属含有材料を溶融金属に製錬するための製錬容器を、非常に図解的かつ簡略な形で示している。
【００５６】
前記のように、ＨＩｓｍｅｌｔプロセスは、製錬容器内において金属含有原材料から溶融金属を生産するための溶融浴に基づく製錬プロセスの一例であって、この製錬容器は、溶融浴内におけるガスの発生によって生成される強い浴／スラグの噴き上げを有するが、このガスの発生は、少なくとも部分的には、溶融浴の中への炭素質材料の脱揮発成分の結果である。前記にも提示したように、ＨＩｓｍｅｌｔプロセスは、本出願人の名前における相当数の特許および特許出願に記載されている。例えば、ＨＩｓｍｅｌｔプロセスは、本出願人の名前における国際出願ＰＣＴ／ＡＵ９６／００１９７号明細書（国際公開第１９９６／０３２６２７号パンフレット）に記載されている。この国際出願によって提出された特許明細書における開示は、相互参照によって本願に組み込まれる。金属含有材料は任意の適切な材料とすることができる。鉄鉱石のような鉄を含む材料は、本出願人が特に関心を有する金属含有材料の一タイプである。
【００５７】
図１および２は、容器内でのＨＩｓｍｅｌｔプロセスの始動方法の異なるステップにおける容器を示す。
【００５８】
図１および２を参照すると、容器は、製錬チャンバを画定し、耐火物内張りされた炉床１と、水冷の固体注入ランス２と、酸素含有ガス用の水冷の頂部ランス３と、水冷の側壁４とを有する。水冷の側壁４は、通常、鋼製の外殻体（図示なし）と、パネルの形態の複数の水冷要素（図示なし）とを備えており、この水冷要素は、内側における金属の水冷管の部分と、容器の中に向くパネルの側面には固化したスラグと、水冷管および外殻体の間には固化したスラグまたは不定形耐火物材料のいずれか（または組み合わせ）とを有する。上記の国際出願の明細書は、典型的な水冷パネルのさらなる詳細を提示している。容器は、さらに、前炉チャンバ８を画定する前炉５と、製錬チャンバおよび前炉チャンバを相互連結する流路を含む前炉連結部６とを備えている。
【００５９】
炉床の耐火物材料の頂部に、スラグ帯域冷却器７が配置される。スラグ帯域冷却器は任意の適切な構造のものとすることができる。適切なスラグ帯域冷却器の一例が、本出願人の名前における国際出願ＰＣＴ／ＡＵ２００７／０００６８８号明細書（国際公開第２００７／１３４３８２号パンフレット）に記載されている。この国際出願によって提出された特許明細書における開示は、相互参照によって本願に組み込まれる。
【００６０】
スラグ帯域冷却器７と、スラグ帯域冷却器７のすぐ上部の側壁４の水冷パネルとは、容器の「下部部分」における水冷パネルと見做される。
【００６１】
この実施形態においては、水冷パネルに対する許容最大熱流束は５００ｋＷ／ｍ２である。前記のように、任意の所与の状況におけるパネルに対する許容最大熱流束は、製錬設備の構造の相違および金属含有材料および他の原材料の相違のようなさまざまな範囲の要因によって変化し、容易に決定できる。
【００６２】
本発明による容器内におけるＨＩｓｍｅｌｔ製錬プロセスの始動方法の一実施形態は、前炉チャンバ８および前炉連結部６を含む容器内の耐火物を予熱するという第１ステップを含む。予熱温度および時間は、容器内の耐火物材料の種類および量が含まれるがそれに限定されないいくつかの要因によって変化する。
【００６３】
予熱のステップが完了すると、外部で用意したある装入量の（溶融鉄のような）高温金属を、前炉５から、金属の高さレベルが前炉連結部６の頂部の少なくとも約１００ｍｍ上部に位置するような量において製錬チャンバの中に注入する。このステップは、図１に示すように製錬チャンバ内の金属の貯留分９を生じさせる。
【００６４】
続いて、この実施形態の場合には石炭の形態の炭素質材料とフラックスとのランス２からの注入を開始し、同時に、高温の空気送風の形の酸素含有ガスのランス３からの注入を開始する。これらの原材料の注入によって、高温金属の装入分の上に溶融スラグ１０が形成される。高温金属およびスラグが容器内における溶融浴を形成する。溶融スラグの量は、石炭、フラックスおよび高温空気の注入の継続と共に増大する。石炭、フラックスおよび高温空気の注入と共に、金属の飛沫噴射が始まり、この時点では、容器の下部部分のパネルが、飛沫噴射が生起する個所はどこでも高い熱流束を示す−これは全周の回りに一様であるとは限らず、その効果は、多かれ少なかれ注入ランスの反対側の領域に集中する可能性がある。また、非一様性は、飛沫噴射のパターンが非対称であること、および、ランス３からの高温の燃焼フレームが、選択的に、飛沫噴射の強さが低い領域に導かれることからも生じる可能性がある。
【００６５】
前記のように、容器の下部領域における高い熱流束は、容器における始動方法のシーケンスを中断するリスクがあるので一懸念材料である。
【００６６】
前記のように、本出願人は、（１）容器の下部部分におけるパネルの熱流束が、特に容器内の溶融スラグの量がまだ少ない時の溶融浴の温度の指標になること、および、（２）この情報を利用して、石炭および／または高温空気の注入流量の操作によって、溶融浴の温度を制御し、臨界熱流束レベルの超過とプラントの停止に至る始動方法の中断とを避けることが可能であること、を見出した。この実施形態においては、臨界熱流束のレベルは５００ｋＷ／ｍ２である。容器の下部部分の水冷パネルにおける熱流束は、流入水および流出水の温度と水冷パネルに対する流量とを監視し、かつ、このデータに基づいて熱流束計算することによって決定することができる。すべての水冷パネルを監視することができるが、代替方式として、選択した水冷パネルを監視することができる。この選択される水冷パネルは、高い熱流束をその部分に生じさせる飛沫噴射を非常に受けやすいことが知られている容器の部分に配置されるものとすることができる。さらに、代替方式として、選択される水冷パネルは、容器の下部部分における全体的な熱流束を表すことができ、そのデータを、容器の下部部分のすべての水冷パネルに対する熱流束計算の基礎として用いることができる。熱流束の監視は連続的にまたは周期的に行うことができる。
【００６７】
石炭、フラックスおよび高温空気を注入するこの期間において、熱流束計算が、熱流束が許容されない高い量に増大したかまたは増大しつつあることを示した場合には、原材料の注入条件を、容器の下部部分における発生熱を低減するのに必要なように調整する。通常、これは、石炭および／または高温空気の注入流量の低減を含む。
【００６８】
高温空気と共に石炭およびフラックスの注入時間は約３０〜６０分間維持され、通常この時間の間、熱流束は一般的に増大する。
【００６９】
容器の下部部分における熱流束が一般的に２００ｋＷ／ｍ２を超えると、例えば鉄鉱石のような金属含有材料の注入を開始する。この間、熱流束の監視を継続する。石炭および高温送風の流量は、最大熱流束を５００ｋＷ／ｍ２未満に維持するように継続して調整され、一方、鉱石の注入流量は徐々に増大させる。
【００７０】
始動方法のこの初期段階は敏感であり、例えば、石炭および／または金属含有材料の供給流量に何らかのタイプの流れの乱れが生じると、熱流束が「急上昇する（ｓｐｉｋｅ）」ことがあり得る。（特に）金属含有材料の供給は正常な設計流量に比べて比率が小さく、固体の供給装置は、多くの場合、このような条件の下では円滑な流れを維持することが難しいので、このような流れの乱れが生じ得るのである。
【００７１】
次の１〜３時間の間にスラグの貯留分は増大し、その結果、プロセスは、徐々に、熱流束の高い急上昇に対して鈍感になってくる。飛沫噴射が、主として金属から金属およびスラグの混合物に、そしてこの混合物から主としてスラグに変化する特性として、容器の下部部分のパネルは、その露出した表面上を固化したスラグで断熱されるようになり、熱流束は低下する。この段階になると、熱流束の監視はそれ程重要ではなくなる。（容器のサイズに応じて）約０．８〜１．５ｍのスラグの（計算）高さレベルが容器内に形成されると、下部パネルの熱流束は２００ｋＷ／ｍ２未満に低下している可能性が高く、プロセスは始動方法を安全に通過したと見做される。この状況が、スラグ層１０が所定位置にある容器を示す図２に表現されている。
【００７２】
前記のように、本発明による溶融浴に基づく直接製錬プロセスの始動方法は、ＨＩｓｍｅｌｔおよびＨＩｓａｒｎａプロセス、並びに他の溶融浴に基づく直接製錬プロセスに適用できる。
【００７３】
図３を参照すると、ＨＩｓａｒｎａプロセスが、金属含有原材料を製錬して、溶融金属と、溶融スラグと、オフガスとのプロセス生成物を生産する。ＨＩｓａｒｎａプロセスに関する以下の記述は、鉄鉱石の形の金属含有材料の製錬に関するが、本発明は、このタイプの金属含有材料に限定されない。
【００７４】
図３に示されるＨＩｓａｒｎａ装置は、製錬サイクロン２と、図１および２を参照して記述したタイプの溶融浴に基づく製錬容器４であって、製錬サイクロン２の真下に配置される製錬チャンバ１９を有する製錬容器４とを含み、この場合、製錬サイクロン２および製錬容器４のチャンバ間は直接連絡されている。
【００７５】
図３を参照すると、製錬キャンペインの定常状態の運転の間、最大サイズ６ｍｍのマグネタイトベースの鉱石（または他の鉄鉱石）と、石灰石のようなフラックスとの混合物１が、鉱石乾燥機を経由して、空気搬送ガス１ａによって、製錬サイクロン２の中に供給される。石灰石は、鉱石および石灰石の組み合わせ流れのおよそ８〜１０重量％である。鉱石を予熱し、部分的に溶融し、かつ部分的に還元するために、酸素８が羽口から製錬サイクロン２の中に注入される。この酸素８は、また、製錬容器４から、製錬サイクロン２の中に上向きに流入する可燃ガスをも燃焼する。部分溶融されかつ部分還元された鉱石は、製錬サイクロン２から下向きに、製錬容器４における製錬チャンバ１９内の金属およびスラグの溶融浴２５の中に流入する。部分溶融されかつ部分還元された鉱石は、製錬されて溶融浴２５内に溶融鉄を形成する。石炭３は、別個の乾燥機を経由して、製錬容器４の製錬チャンバ１９に供給される。石炭３および搬送ガス２ａは、ランス３５から、製錬チャンバ１９内の金属およびスラグの溶融浴２５の中に注入される。石炭は還元剤源であると共にエネルギー源である。図３は、溶融浴２５を、２層を含むものとして示しているが、その２層の内、層２５ａは溶融金属層であり、層２５ｂは溶融スラグ層である。図は、これらの層を一様な深さのものとして表現しているが、これは、図解目的用のみのものであり、ＨＩｓａｒｎａプロセスの運転における強く撹拌されかつよく混合される浴の実態を正確に表現するものではない。溶融浴２５の混合は浴内における石炭の脱揮発成分によるものである。この脱揮発成分によって、ＣＯおよびＨ２のようなガスが発生し、ガスおよび同伴される材料の、溶融浴から、溶融浴２５の上部の製錬チャンバ１９の頂部空間の中への上向きの動きが惹起されるのである。溶融浴２５内で発生し、溶融浴２５から放散される通常ＣＯおよびＨ２のこれらのガスの幾分かを、製錬チャンバ１９の頂部空間内で後燃焼して、浴内における製錬プロセスに必要な熱を供給するために、酸素７が、ランス３７から製錬チャンバ１９の中に注入される。
【００７６】
始動後、製錬キャンペインの間におけるＨＩｓａｒｎａプロセスの正常な運転は、（ａ）製錬容器４の製錬チャンバ１９の中へのランス３５からの石炭の注入およびランス３７からの常温酸素の注入と、（ｂ）製錬サイクロン２の中への鉱石の注入７および追加の酸素注入８とを含む。
【００７７】
製錬容器４の製錬チャンバ１９の中への石炭および酸素の供給流量と、製錬サイクロン２の中への鉱石および酸素の供給流量と、製錬チャンバ１９からの熱損失とを含むが、これに限定されない運転条件は、オフガス流出ダクト９を経由して製錬サイクロン２から流出するオフガスが、少なくとも９０％の後燃焼率を有するように選択される。
【００７８】
製錬サイクロン２から流出するオフガスは、オフガスダクト９を経由してオフガス焼却炉１０に流入し、そこで、追加の酸素１１を注入して、残留ＣＯ／Ｈ２を燃焼させ、完全燃焼した排ガス中の遊離酸素の程度（通常１〜２％）の状態にする。
【００７９】
完全燃焼したオフガスは、続いて、ガスを冷却して蒸気を発生させる廃熱回収部分１２を通過する。排ガスは、さらに、冷却およびダスト除去が実施される湿式スクラバー１３を通過する。発生したスラッジ１４は、鉱石供給流れ１を経由する製錬設備へのリサイクル用に利用可能である。
【００８０】
スクラバー１３から流出する冷却された排ガスは排ガス脱硫ユニットに送られる。
【００８１】
清浄な排ガスは、続いて煙突１６から排気される。このガスは、主にＣＯ２から構成され、場合によっては、圧縮して、（非凝縮性の残留ガス種を適切に除去して）地下貯留することが可能である。
【００８２】
製錬容器４は、耐火物内張りされた炉床３３と、製錬チャンバ１９を画定する水冷パネルの形態の水冷要素によって主として画定される側壁４１とを含む。製錬容器４は、さらに、前炉連結部２３を介して製錬チャンバ１９に連結される前炉２１を含む。前記のように、製錬容器４は、図１および２を参照して説明したタイプのものにすることができる。さらに、容器内におけるＨＩｓｍｅｌｔ製錬プロセスの始動方法であって、図１および２を参照して説明した本発明による始動方法の実施形態は、容器４における製錬プロセスを始動するのに用いることができる。
【００８３】
ＨＩｓａｒｎａプロセスの製錬キャンペインの過程の間、製錬チャンバ１９内で生産される溶融金属は、前炉連結部２３および前炉２１を経由して製錬チャンバ１９から流出する。定常状態の正常な運転条件においては、前炉２１および前炉連結部２３は溶融金属を含んでいる。通常のマノメータ溢流システムが、（生産から生じる）「余剰」の金属を前炉の縁部５から溢流出させることによって機能し、製錬チャンバ１９内の溶融金属の高さレベルをほぼ一定に維持する。
【００８４】
以上述べた本発明のプロセスの実施形態に対して、本発明の本質および範囲から逸脱することなく、多くの変更を加えることができる。
【００８５】
例えば、図に示した製錬容器は前炉を含んでいるが、本発明のプロセス始動方法は、前炉を含む容器に制限されないことが注記される。
【００８６】
さらに、図に示した製錬容器は、側壁４の水冷パネルと、炉床の頂部におけるスラグ帯域冷却器７とを含む水冷要素を含んでいるが、本発明のプロセス始動方法は、これらの要素を含む容器に制限されないことが注記される。製錬容器の側壁は、溶融浴と接触する容器の側壁からの熱流束が溶融浴の温度の指標となるような任意の適切な構造のものとすることができる。
【００８７】
さらに、実施形態は、鉄を含む材料の形態の金属含有材料の製錬に焦点を当てているが、本発明は他の材料の製錬にも及ぶことが注記される。
【図１】
0006369910.tif 000002
【図２】
0006369910.tif 000003
【図３】
0006369910.tif 000004